КОМПОЗИЦИЯ ДОБАВОК ДЛЯ АМИНОВОГО ОТВЕРДИТЕЛЯ, ЕЕ ПРИМЕНЕНИЕ, А ТАКЖЕ КОМПОЗИЦИЯ АМИНОВОГО ОТВЕРДИТЕЛЯ, СОДЕРЖАЩАЯ ЭТУ КОМПОЗИЦИЮ
COMPOSITION OF ADDITIVES FOR AMINE CURING AGENT, ITS USE, AND AMINE CURING AGENT COMPOSITION CONTAINING THIS COMPOSITION

Настоящее изобретение касается композиции добавок для гибридных и/или аминовых отвердителей, а также ее применения в качестве присадки для гибридного и/или аминового отвердителя.
Композиции реакционной смолы, в частности одно- или двухкомпонентные композиции реакционной смолы на основе соединений, отверждаемых с помощью аминов, известны для самых различных областей применения, в частности в области строительных материалов. Одним часто используемым применением являются массы строительных растворов и дюбельные массы, которые обычно предлагаются в виде двухкомпонентных впрыскиваемых или использующих картриджи систем. При этом успеха добились две системы, одна на основе радикально отверждаемых соединений и одна на основе соединений, которые могут вступать в реакцию с амином. Последние вышеупомянутые композиции реакционной смолы в качестве органического связующего средства содержат соединения, которые могут отверждаться с помощью амина, среди которых широко распространены эпоксидные соединения. Помимо органического связующего средства, композиции реакционной смолы часто содержат еще гидравлически отверждаемые соединения в качестве дополнительного неорганического связующего средства, такие как цемент или гипс. Благодаря этому свойства композиций реакционной смолы могут регулироваться и подбираться для различных целей применения. Кроме того, композиции реакционной смолы, как правило, содержат неорганические наполнители, такие как кварц и тому подобные. Другими важными компонентами являются присадки, которые в незначительных количествах добавляются для улучшения устойчивости при хранении и/или характеристик обрабатываемости, такие как пирогенные кремниевые кислоты. Тем самым регулируются, в частности, характеристики оседания твердых компонентов и устанавливаются в необходимом объеме вязкость, а также характеристики текучести компонентов.
Известно, что характеристики текучести и оседания у систем клеящих веществ и герметизирующих веществ, например, на основе эпоксидных, полиуретановых смол или смол из сложных виниловых эфиров, по сравнению с гидрофильными пирогенными кремниевыми кислотами, могут эффективно регулироваться с помощью гидрофобных пирогенных кремниевых кислот. То, какая кислота применяется, как правило, рассчитывается в соответствии с полярностью компонентов, свойства которых должны регулироваться с помощью кремниевых кислот.
В частности, особенные требования предъявляются к компонентам двухкомпонентных масс строительных растворов, которые на рабочем месте, при помощи подходящего насоса для нагнетания раствора, например, с помощью применения статического смесителя, смешиваются с получением готового к применению строительного раствора и применяются в высверленных отверстиях для упрочнения крепежных элементов. С одной стороны, должна обеспечиваться устойчивость при хранении на протяжении определенного промежутка времени без того, чтобы с течением времени оседали содержащиеся в компонентах твердые вещества, чтобы избежать помех перемешиванию при нагнетании. Кроме того, важно, чтобы нагнетающие усилия, несмотря на высокую вязкость массы, были как можно ниже, чтобы при частом применении массы строительного раствора не вызывать у потребителя никаких признаков усталости. После впрыскивания массы строительного раствора в высверленное отверстие эта масса должна немедленно становиться такой вязкой или соответственно прочной, чтобы эта масса строительного раствора не вытекала снова из высверленного отверстия. Это очень важно, в частности, при использовании в работе с запрокинутой головой, таким образом самым обеспечивается то, что высверленное отверстие заполняется массой строительного раствора в достаточном количестве и могут достигаться высокие значения нагрузки.
Недостатком при этом является то, что для достижения необходимых свойств часто должны применяться большие количества загустителей и тиксотропных средств, таких как, например, высокодисперсные пирогенные кремниевые кислоты, чтобы установить желаемые характеристики текучести и осаждения для компонентов. В зависимости от вязкости компонентов не содержащей наполнителя реакционной смолы и отвердителя, в частности, в случае низкой вязкости компонентов, требуются большие количества загущающего и тиксотопного средства.
Из европейского патента EP 2357162 A1 известна композиция реакционной смолы для строительно-технических целей на основе гибридного связующего средства, то есть компонент смолы включает в себя соединения, отверждаемые с помощью аминов, и радикально отверждаемые соединения. В качестве отверждающего средства применяются 2-метил-1,5-пентандиамин для соединения, отверждаемого с помощью аминов, и бензоилпероксид для радикально отверждаемого соединения. Для регулирования вязкости и характеристик текучести компоненты подвергаются регулированию до требуемой вязкости и характеристик текучести с помощью неорганических добавок, таких как наполнители, загустители и тиксотропные средства, причем в качестве загущающего и тиксотропного средства используется дополнительно обработанная полидиметилсилоксаном пирогенная кремниевая кислота.
Недостатком в случае известной композиции является то, что в процессе хранения при +40°C в течение нескольких дней наступает осаждение твердых веществ.
Следовательно, задачей изобретения является предоставить загущающее и тиксотропное средство для отвердителей, которые содержат сильно полярные жидкие амины, в частности 2-метил-1,5-пентандиамин, которое избегает упомянутых выше недостатков, которое, в частности, в полярной и основной среде отверждающего компонента является химически устойчивым, предотвращает оседание твердых веществ и с помощью которого могут устанавливаться желаемые характеристики текучести.
В частности, в случае отверждающих компонентов для текучих и пригодных к впрыскиванию систем, которые содержат жидкие компоненты, такие как амины и/или пероксиды, необходимы загущяющие и тиксотропные средства, чтобы устанавливать желаемые вязкости и характеристики текучести. Эти средства могут содержаться в отверждающем компоненте в количестве до 5% масс. или больше. То же самое справедливо также для компонента реакционной смолы такой системы. Однако используемые пирогенные кремниевые кислоты являются очень дорогими, так что их применение в массовом производстве является экономически невыгодным.
Таким образом, другой задачей изобретения является предоставить альтернативное загущающее средство, которое обладает преимуществами пирогенных кремниевых кислот, но которое является заметно более рентабельным, которое, в частности, в (сильно) полярной и основной среде является химически устойчивым, предотвращает оседание твердых веществ и не сказывается негативно на желаемых характеристиках текучести, характеристиках отверждения массы строительного раствора и свойствах отвержденной массы.
Неожиданно, устойчивость при хранении, вязкость и характеристики текучести отверждающего компонента композиции из европейского патента EP 2357162 A1 могут эффективно регулироваться только с помощью высокогидрофобных пирогенных кремниевых кислот, то есть с помощью пирогенных кремниевых кислот, имеющих на своей поверхности алкильные группы с 8-18 атомами углерода, причем особенно эффективной оказалась пирогенная кремниевая кислота, поверхность которой имеет алкильные группы с 8 атомами углерода.
Кроме того, было неожиданным, что пирогенные кремниевые кислоты, имеющие на своей поверхности алкильные группы с 8-18 атомами углерода, частично могут заменяться целлюлозой или ее производными без того, чтобы негативно влиять на свойства отверждающего компонента и массы строительного раствора. Правда, кремниевая кислота может заменяться лишь настолько, насколько эта кислота необходима для регулирования требуемой вязкости. Характеристики текучести компонентов не могут регулироваться с помощью целлюлозы или ее производных.
Следовательно, первым объектом изобретения является композиция добавок, включающая в себя загущающее средство и тиксотропное средство, которая отличается тем, что загущающее средство представляет собой целлюлозу или производное целлюлозы, а тиксотропное средство является полученной пирогенным способом кремниевой кислотой, поверхность которой модифицирована группами общей формулы (I)
,
1
1
2
в которой может иметь место a=1, 2 или 3, b=0, 1 или 2, и c=0, 1 или 2, причем a+b+c=3, и R может представлять собой одновалентный, при необходимости однократно или многократно ненасыщенный, при необходимости разветвленный углеводородный остаток, имеющий от 1 до 24 атомов углерода, R может представлять собой также одновалентный, при необходимости однократно или многократно ненасыщенный, при необходимости разветвленный углеводородный остаток, имеющий от 1 до 20 атомов углерода, при условии, что по меньшей мере один из остатков R или R является углеводородным остатком, имеющим более чем 3 атома углерода, R может представлять собой атом водорода, также одновалентный, при необходимости однократно или многократно ненасыщенный, при необходимости разветвленный углеводородный остаток, имеющий от 1 до 20 атомов углерода, или связь с другим атомом Si.
Предпочтительно в случае остатков R речь идет об алкильных остатках, таких как метильный, этильный, пропильный, гексильный, такой как н-гексильный или изогексильный, октильный, такой как н-октильный или изооктильный, н-додецильный, н-гексадецильный или октадецильный остатки.
1
Предпочтительно в случае остатков R речь идет об алкильных остатках, таких как метильный, этильный или пропильный остатки.
8
17
2
8
17
2
8
17
3
8
17
3
8
17
2
8
17
2
2
2
2
2
2
2
Предпочтительными группами на поверхности кремниевой кислоты являются н-октилсилилдиоксигруппы (-SiCH(OR)), изооктилсилилдиоксигруппы (-SiCH(OR)), н-октилметил-силилоксигруппы (-SiCHCHOR) и изооктилметилсилилоксигруппы (-SiCHCHOR), среди которых н-октилсилилдиоксигруппы (-SiCH(OR)) и изооктилсилилдиоксигруппы (-SiCH(OR)) являются особенно предпочтительными.
Поверхность кремниевой кислоты может быть модифицирована исключительно с помощью одного типа групп или одновременно с помощью различных групп. Предпочтительной является модификация исключительно с помощью одного типа.
Доля модифицированных на поверхности, пирогенных кремниевых кислот предпочтительно составляет от 25 до 95% масс., более предпочтительно от 30 до 75% масс., еще более предпочтительно от 30 до 60% масс. и особенно предпочтительно от 35 до 50% масс., в пересчете на чистую композицию добавок.
В качестве производных целлюлозы подходят все модифицированные целлюлозы, которые являются химически устойчивыми при условиях, имеющих место в отверждающих компонентах, и которые являются пригодными, чтобы положительно влиять на характеристики оседания твердых веществ без того, чтобы при этом оказывать отрицательное влияние на свойства массы строительного раствора. Предпочтительными являются немодифицированные целлюлозы и простые эфиры целлюлозы, такие как метилцеллюлоза, этилцеллюлоза, метилгидроксицеллюлозы, гидроксиэтилцеллюлоза, карбоксиметилцеллюлоза, карбоксиэтил-целюллоза, карбоксиметилметилцеллюлоза или их этильные производные, и бензилцеллюлоза; сложные эфиры целлюлозы, такие как производные нитроцеллюлозы, ацетат целлюлозы, бутират целлюлозы, ацетобутират целлюлозы, пропионат целлюлозы и ацетопропионат целлюлозы; а также их смеси. Особенно предпочтительной является немодифицированная целлюлоза.
Доля целлюлозы или соответственно производных целлюлозы предпочтительно составляет от 5 до 75% масс., более предпочтительно от 25 до 70% масс., еще более предпочтительно от 40 до 70% масс., особенно предпочтительно от 50 до 65% масс., в пересчете на чистую композицию добавок.
В качестве пирогенной кремниевой кислоты, дополнительно обработанной октилсиланом, может применяться уплотненная, а также не уплотненная, соответственно дополнительно обработанная кремниевая кислота. Плотность после уплотнения этой уплотненной кремневой кислоты составляет соответствующим образом от 55 до 200 г/л, предпочтительно примерно 60 г/л и 90 г/л. Предпочтительной является не уплотненная кремниевая кислота. В качестве примера могут упоминаться AEROSIL R805, AEROSIL R805 W60 и AEROSIL R805 VV 90 фирмы Evonik Industries AG, HDK H20RH фирмы Wacker Chemie AG и CAB-O-SIL TS382 фирмы Cabot.
Композиция добавок согласно изобретению, помимо поверхностно модифицированной пирогенной кремниевой кислоты, может содержать другие тиксотропные средства, такие как, например, необработанные кремниевые кислоты.
С помощью композиции добавок согласно изобретению могут экономически выгодно получаться отверждающие композиции на основе жидких отверждающих средств, таких как амины и/или пероксиды, которые являются устойчивыми при хранении и у которых вязкость и характеристики текучести могут регулироваться целенаправленно.
Следовательно, предметом изобретения также является применение композиции добавок согласно изобретению в качестве добавки для получения отверждающей композиции, включающей в себя амин, выбираемый среди первичных и/или вторичных алифатических, циклоалифатических, ароматических и/или аралифатических аминов и/или полиаминов, в частности первичных и/или вторичных полиаминов, таких как 2-метил-1,5-пентандиамин, и при необходимости, а именно, в случае гибридного отвердителя, пероксид, а также применение этой композиции добавок согласно изобретению для регулирования вязкости отверждающей композиции.
Отвердитель, полученный с помощью композиции добавок согласно изобретению, особенно подходит в качестве отверждающего компонента для многокомпонентной композиции реакционной смолы на основе связующего средства с компонентом смолы на основе соединений, отверждаемых с помощью аминов, или на основе соединений, отверждаемых с помощью аминов, и радикально отверждаемых соединений (гибридных средств).
Следовательно, другим предметом изобретения является отверждающий компонент для композиции реакционной смолы на основе соединений, отверждаемых с помощью аминов, или на основе соединений, отверждаемых с помощью аминов и радикально отверждаемых соединений, включающий в себя по меньшей мере один амин, выбираемый среди первичных или вторичных алифатических аминов и первичных или вторичных алифатических или аралифатических полиаминов, и композицию добавок, такую как описана выше.
По меньшей мере один амин, применяемый для отверждения соединения, которое может реагировать с амином, в целесообразном варианте является первичным и/или вторичным амином. Этот амин может быть алифатическим, циклоалифатическим, ароматическим и/или аралифатическим и иметь одну или несколько аминогрупп (далее обозначается как полиамин). Этот полиамин предпочтительно имеет по меньшей мере две первичные алифатические аминогруппы. Кроме того, этот полиамин может также иметь аминогруппы, которые имеют первичный, вторичный или третичный характер. Таким же образом подходящими также являются полиаминоамиды и полиалкиленоксидполиамины или аддукты аминов, такие как аддукты аминов и эпоксидных смол или основания Манниха. Как аралифатические определяются амины, которые содержат как ароматические, так и алифатические остатки.
2,6
Подходящими аминами, без того, чтобы ограничивать объем изобретения, являются, например: 1,2-диаминоэтан (этилендиамин), 1,2-пропандиамин, 1,3-пропандиамин, 1,4-диаминобутан, 2,2-диметил-1,3-пропандиамин (неопентандиамин), диэтиламинопропиламин (DEAPA), 2-метил-1,5-диаминопентан, 1,3-диаминопентан, 2,2,4- или 2,4,4-триметил-1,6-диаминогексан и их смеси (ТВД), 1-амино-3-аминометил-3,5,5-триметилциклогексан, 1,3-бис(аминометил)циклогексан, 1,2-бис(аминометил)циклогексан, гексаметилендиамин (ГМДА), 1,2- и 1,4-диаминоциклогексан (1,2-DACH, и 1,4-DACH), бис(4-аминоциклогексил)метан, бис(4-амино-3-метилциклогексил)метан, диэтилентриамин (ДЭТА), 4-азагептан-1,7-диамин, 1,11-диамино-3,6,9-триоксиундекан, 1,8-диамино-3,6-диоксаоктан, 1,5-диаминометил-3-азапентан, 1,10-диамино-4,7-диоксадекан, бис(3-аминопропил)амин, 1,13-диамино-4,7,10-триоксатридекан, 4-аминометил-1,8-диаминооктан, 2-бутил-2-этил-1,5-диаминопентан, N,N-бис(3-аминопропил)метиламин, триэтилентетрамин (ТЕТА), тетраэтиленпентамин (ТЕРА), пентаэтиленгексамин (РЕНА), бис(4-амино-3-метилциклогексил)метан, 1,3-бензолдиметанамин (м-ксилилендиамин, mXDA), 1,4-бензолдиметанамин (п-ксилилендиамин, pXDA), 5-(аминометил)бицикло[[2.2.1]гепт-2-ил]метиламин (NBDA, норборнандиамин), диметилдипропилентриамин, диметиламинопропиламинопропиламин (DMAPAPA), 3-аминометил-3,5,5-триметилциклогексиламин (изофорондиамин (ИФДА)), диаминодициклогексилметан (РАСМ), смешанные полициклические амины (МРСА) (например, ANCAMINE 2168), диметилдиаминодициклогексилметан (Laromin С260), 2,2-бис(4-аминоциклогексил)пропан, (3(4),8(9)-бис(аминометил)-дицикло[5.2.1.0]декан (смесь изомеров, трициклических первичных аминов; TCD-диамин).
2,6
Предпочтительными являются полиамины, такие как 2-метилпентандиамин (DYTEK А), 1-амино-3-аминометил-3,5,5-триметилциклогексан (ИФДА), 1,3- бензолдиметанамин (м-ксилилендиамин, MXDA), 1,4- бензолдиметанамин (п-ксилилендиамин, PXDA), 1,6-диамино-2,2,4-триметилгексан (TMD), диэтилентриамин (ДЭТА), триэтилентетрамин (ТЕТА), тетраэтиленпентамин (ТЕРА), пентаэтиленгексамин (РЕНА), N-этиламинопиперазин (N-EAP), 1,3-бисаминометилциклогексан (1,3-ВАС), (3(4),8(9)-бис(аминометил)дицикло[5.2.1.0]декан (смесь изомеров, трициклических первичных аминов; TCD-диамин), 1,14-диамино-4,11-диоксатетрадекан, дипропилентриамин, 2-метил-1,5-пентандиамин, N,N'-дициклогексил-1,6-гександиамин, N,N'-диметил-1,3-диаминопропан, N,N'-диэтил-1,3-диаминопропан, N,N-диметил-1,3-диаминопропан, вторичные полиоксипропиленди- и триамины, 2,5-диамино-2,5-диметилгексан, бис(аминометил)трициклопентадиен, 1,8-диамино-п-ментан, бис(4-амино-3,5-диметилциклогексил)метан, 1,3-бис(аминометил)циклогексан (1,3-ВАС), дипентиламин, N-2-(аминоэтил)пиперазин (N-AEP), N-3-(аминопропил)пиперазин, пиперазин.
Амин может использоваться в индивидуальном виде или как смесь из двух или нескольких из них, причем смесь из двух или нескольких из них является предпочтительной.
Инициатор, который может применяться для отверждения радикально отверждаемого соединения, в целесообразном варианте представляет собой пероксид. Могут использоваться все известные специалисту пероксиды, которые применяются для отверждения ненасыщенных смол из сложных полиэфиров и смол из сложных виниловых эфиров. Пероксиды такого типа включают в себя органические и неорганические пероксиды, или жидкие или твердые, причем пероксид водорода также может применяться. Примерами подходящих пероксидов являются пероксикарбонаты (формулы -ОС(О)О-), сложные пороксиэфиры (формулы -С(О)ОО-), диацилпероксиды (формулы -С(O)ООС(O)-), диалкилпероксиды (формулы -OO-) и тому подобные. Эти пероксиды могут присутствовать в виде олигомеров или полимеров. Обширный ряд примеров подходящих пероксидов описывается, например, в заявке на патент США US 2002/0091214-A1, в абзаце [0018].
Предпочтительно пероксиды выбираются из группы органических пероксидов. Подходящими органическими пероксидами являются: третичные алкилгидропероксиды, такие как третбутилгидропероксид, и другие гидропероксиды, такие как гидропероксид кумола, сложные пероксиэфиры или перкислоты, такие как сложный третбутиловый перэфир, перекись бензоила, перацетаты и пербензоаты, лаурилпероксид, включая сложные (ди)пероксиэфиры, простые перэфиры, такие как простой пероксидиэтиловый эфир, перкетоны, такие как метилэтилкетонпероксид. Применяемые в качестве отвердителя органические пероксиды часто представляют собой третичные сложные перэфиры или третичные гидропероксиды, то есть соединения пероксида, имеющие третичные атомы углерода, которые непосредственно присоединены к -O-O-ацильной или -ООН-группе. Однако согласно изобретению также могут использоваться смеси этих пероксидов с другими пероксидами. Эти пероксиды также могут представлять собой смешанные пероксиды, то есть пероксиды, которые содержат в одной молекуле две различные несущие пероксид структурные единицы. Предпочтительно для отверждения применяется бензоилпероксид (БПО).
В этой связи делается ссылка на заявку на европейский патент EP 1674495 A1, содержание которой тем самым включается в данную заявку.
Кроме того, отверждающий компонент может содержать неорганический наполнитель. В качестве наполнителей применение находят обычные наполнители, предпочтительно минеральные или аналогичные минеральным наполнители, такие как кварц, стекло, песок, кварцевый песок, кварцевая мука, фарфор, корунд, керамика, тальк, кремниевая кислота (например, пирогенная кремниевая кислота), силикаты, глина, диоксид титана, мел, барит, полевой шпат, базальт, гидроксид алюминия, гранит или песчаник, полимерные наполнители, такие как термореактивные пластмассы, гидравлически отверждаемые наполнители, такие как гипс, известь или цемент (например, глиноземистый или портландский цемент), металлы, такие как алюминий, сажа, кроме того, древесина, минеральные или органические волокна или тому подобное, или смеси двух или более из них, которые могут добавляться в виде порошка, в гранулированной форме или в форме формованных изделий. Наполнители могут присутствовать в любых формах, например в виде порошка или муки, или в виде формованных изделий, например в форме цилиндров, колец, шариков, пластинок, столбиков, седловидных изделий или в форме кристаллов, или, кроме того, в форме волокон (волокнистые наполнители), а соответствующие частицы основы предпочтительно имеют максимальный диаметр 10 мм. Однако предпочтительно и заметно более усиливающее действуют сферические, инертные вещества (шарообразной формы).
Композиция добавок согласно изобретению, а также отверждающая композиция могут получаться просто, при помощи известного способа.
Примеры исполнения
Для наглядного представления изобретения, во-первых, получают следующие отверждающие компоненты, а в качестве сравнения отверждающий компонент композиции реакционной смолы согласно европейскому патенту EP 2357162 A1, и исследуют их характеристики текучести, один раз непосредственно после получения и один раз после выдерживания при +40°C на протяжении 2 дней, а также в течение недели.
Пример 1
38,9 г 2-метил-1,5-пентандиамина, 6,5 г третбутилпербензоата, 45,5 г кварцевой муки и 9,1 г пирогенной кремниевой кислоты, дополнительно обработанной октилсиланом (Aerosil R805, Evonik Industries AG или HDK H20RH фирмы Wacker Chemie AG), в скоростном смесителе гомогенизируют до пастообразной массы.
Пример 2
38,9 г 2-метил-1,5-пентандиамина, 6,5 г третбутилпербензоата, 45,35 г кварцевой муки, 2,6 г пирогенной кремниевой кислоты, дополнительно обработанной октилсиланом (Aerosil R805, Evonik Industries AG или HDK H20RH фирмы Wacker Chemie AG), и 5,4 г целлюлозы (JELUCEL HM 30, JELU-Werk J. Ehrler GmbH & Co. KG) в скоростном смесителе гомогенизируют до пастообразной массы.
Пример для сравнения 1
В качестве сравнения аналогично примеру 1 получают пастообразную массу, с тем отличием, что вместо 9,1 г пирогенной кремниевой кислоты, дополнительно обработанной октилсиланом, применяют 5,7 г пирогенной кремниевой кислоты, дополнительно обработанной полидиметил-силоксаном (Aerosil  R202, Evonik Industries AG), в соответствии с композицией отверждающего компонента из примеров 1 и 2 европейской заявки EP 2357162 A1.
Определение реологических характеристик композиций (зависимость от времени, тиксотропия)
Для определения реологических характеристик масс полученный в примерах 1 и 2, а также в примере для сравнения 1 один раз исследовались свежеприготовленные массы, а также эти массы после выдерживания в течение 2 дней, недели или соответственно трех месяцев. Для этого массы в каждом из случаев помещали в стакан из полиэтилена (ПЭ) объемом 150 мл и с помощью деревянного медицинского шпателя интенсивно перемешивали в течение 10 секунд. После этого шпатель быстро извлекали из образца и держали в горизонтальном положении. Наблюдали, в какой мере образец стекал со шпателя. В случае всех образцов консистенция перед перемешиванием была пастообразной/плотной. Результаты показаны в Таблице 1.
Результаты отчетливо показывают, что масса, соответствующая примеру для сравнения 1, уже после двух дней выдерживания при +40°C демонстрирует сильно тиксотропные свойства, то есть эта масса непосредственно после окончания сдвиговой нагрузки остается жидкой, в то время как массы, соответствующие примерам 2 и 3, также еще после выдерживания на протяжении недели при +40°C не проявляют никаких тиксотропных свойств, то есть непосредственно после окончания сдвиговой нагрузки снова становятся пастообразными/плотными. Даже после выдерживания в течение трех месяцев при +40°C масса, соответствующая примеру 3, не демонстрировала никаких тиксотропных свойств, то есть непосредственно после окончания сдвиговой нагрузки она снова становится пастообразной/плотной. Из этого становится ясным благоприятное влияние композиции добавок согласно изобретению.